(57)【要約】【目的】従来のアルミニウム青銅は、機械的強度を高める為添加量を多くせざるを得なく、時の経過とともに変色し黄金色の色調が低下また、劣化が見られるのが現状であった。この点を改良し耐変色性を付与した黄金色のアルミニウム青銅を、呈した材料をもって、長期に至って使用することを目的とする。【構成】本発明のアルミニウム青銅の化学成分は、重量％にて（Ａｌ）５〜９％、（Ｎｉ）１〜４％、（Ｉｎ）０．００５〜０．３％の他に、（Ｍｎ）０．１〜０．５％、（Ｃｏ）０．００１〜０．０１％、（Ｂｅ）０．００２５〜０．２％、（Ｔｉ）０．００１〜０．０１％、（Ｃｒ）０．０５〜０．２％（Ｓｉ）０．００１〜０．５％、（Ｚｕ）０．００５〜０．５％（Ｓｕ）０．００３〜０．４％、（Ｇｅ）０．００２５〜０．２％のうちの一種又は二を含有し、残部（Ｃｕ）と不可避不純物から成る化学組成である。【特許請求の範囲】
【請求項１】
重量％にてアルミニウム（Ａｌ）５〜９％、ニッケル（Ｎｉ）１〜４％、インジウム（Ｉｎ）０．００５〜０．３％の他に、マンガン（Ｍｎ）０．１〜０．５％、コバルト（Ｃｏ）０．００１〜０．０１％、ベリリウム（Ｂｅ）０．００２５〜０．２％、チタン（Ｔｉ）０．００１〜０．０１％、クロム（Ｃｒ）０．０５〜０．２％、珪素（Ｓｉ）０．００１〜０．５％、亜鉛（Ｚｕ）０．００５〜０．５％、スズ（Ｓｕ）０．００３〜０．４％、ゲルマニウム（Ｇｅ）０．００２５〜０．２％のうちの一種又は二種を含有し、残部銅（Ｃｕ）と不可避不純物からなるアルミ銅合金。
【発明の詳細な説明】
【００１】
【産業上の利用分野】
本発明は黄金色の美観を目的とする美術工芸品、装身具、食器類、展伸材、鋳造品等の広い範囲に使用するアルミ銅合金である。
【００２】
【従来の技術】
従来、銅合金は、その目的によって化学工業用部品、機械部品の工業的用途、及び美術装飾的用途と大別される。その金属元素の組成により赤銅色ないし黄金色の特徴である色調を至し、さらに特殊な科学的処理を施すことにより褐色、青色或いは緑色などの種々深みのある色調を与えるので美術工芸品、装身具、食器類などの美術装飾品としても、多く使用されている。また従来の銅合金は耐食性に富み、電気伝導度がよく、機械的強度が高いという勝れた特質のために展伸材として機械部品材料或いは、電気部品材料などの工業用品に広く使用されている。取り分け、アルミニウム系銅合金においては、アルミニウム量（Ａｌ）が増につれて、色調は黄金色を増し５％〜１２％でアルミ金と呼ばれる美しい黄金色となるが塑性加工性および耐食性が悪化し、強度も低下する。また変色も著しくなる。従ってアルミニウム銅合金に鉄（Ｆｅ）、ニッケル（Ｎｉ）、
マンガン（Ｍｎ）を添加して加工及び強度は保持されながらも時の経過と共に、次第に変色し肉眼に目立つようになり、そして合金の美的なかつ、本来の外観を損なうものであった。
【００３】
【発明が解決しようとする課題】
上記アルミニウム系銅合金の技術においては、塑性加工性および耐食性が悪化し、強度も低下し変色する欠点があった。本発明はこれからの欠点を改良し、高耐色でしかも金属光沢の低下は全く見られない。本発明合金は美術工芸品、装飾的用途に使用するには、極めて好適な銅合金を提供することを目的とする。
【００４】
【課題を解決するための手段】
表−１、表−２は、本発明の組成銅合金の説明する表である。本発明は長年にわたり、上記問題点であるアルミニウム系銅合金に関し、変色を無くすことの手段について、研究を重ねその発明の完成を見た。前記完成された本発明は、重量％にてアルミニウム（Ａｌ）５〜９％、ニッケル（Ｎｉ）１〜４％、インジウム（Ｉｎ）０．００５〜０．３％、マンガン（Ｍｎ）０．１〜０．５％、コバルト（ＣＯ）０．００１〜０．０１％、ベリリウム（Ｂｅ）０．００２５〜０．２％、チタン（Ｔｉ）０．００１〜０．０１％、クロム（Ｃｎ）０．０５〜０．２％、珪素（Ｓｉ）０．００１〜０．５％、亜鉛（Ｚｕ）０．０５〜０．５％、ズズ（Ｓｕ）０．０３〜０．４％、ゲルマニウム（Ｇｅ）０．００２〜０．２％、残部銅（Ｃｕ）から成る耐変色性銅合金である。
前記化学組成をもって、構造したものが本発明の目的であることをはっきりさせた。
【００５】
【作　用】
本発明の装飾用特殊アルミニウム青銅を鋳造し得た鋳塊を熱処理後研摩して、室内に９０日間放置し、更に人工汗浸漬試験においても変色はなく、曇りの変色及び青錆の発生、金属の光沢の劣化は全く見られない。
【００６】
本発明特殊合金の組成成分について、その作用と添加量の限定理由を説明する。
【００７】
ＡＩは黄金色の色調・強度を決定する必要な主元素であり、その添加量が５％未満では黄金色の色調が低下する。一方９％を超えて添加すると加工性が低下する。
【００８】
Ｎｉは耐食性の向上に有効な元素であり、その添加量が１％未満では効果は充分ではなく、一方４％を超えて添加しても効果が飽和し、経済的にも好ましくない。
【００９】
Ｉｎは耐食性を一段と向上させる元素であり、その添加量が０．００５％未満では効果が充分ではなく、一方０．３％を超えて添加すると結晶粒が粗大化し、加工性が低下する。
【０１０】
Ｍｎは合金の強度靭性・耐食性に寄与する元素であり、その添加量が０．１％未満では効果が充分ではなく、一方０．５％を超えて添加すると素地中にβ相が多く生成し、耐食性が低下する。
【０１１】
Ｃｏは合金の耐食性・冷間加工性を向上させる元素であり、その添加量が０．００１％未満では効果が充分ではなく、一方０．０１％を超えて添加すると素地に金属間化合物が析出し、耐食性・冷間加工性が低下する。
【０１２】
Ｂｅ・Ｇｅはいずれも合金の耐食性を向上させる作用があり、その添加量がそれぞれ０．００２５％未満では効果が充分ではなく、一方０．２％を超えると結晶粒が粗大化し、塑性加工性・耐食性が低下する。
【０１３】
Ｔｉは合金の耐食性・冷間加工性を向上させる元素であり、その添加量が０．００１未満では効果が充分ではなく、一方０．０１％を超えて添加すると素地に金属間化合物が析出し、耐食性・冷間加工性が低下する。
【０１４】
Ｃｒは合金の耐食性・引張強さを増す元素であり、その添加量が０．０５％未満では充分ではなく、０．２％を超えると素地中にβ相を生成し、耐食性が低下する。また鋳造時の湯流れが悪くなる。
【０１５】
【実施例】
本発明合金の実施例として第１表に示す。
【第１表】
2004143574.tif 000002
【０１６】
第２表は、第１表に示した試験品を熱処理後鏡面仕上げし、９０日間屋内放置した時の色調変化の試験結果・人口汗浸漬試験の結果を表す。人口汗浸漬試験は、水１ｌに対し塩化ナトリウム１０ｇ乳酸１ｍｌ、尿素１．５ｇを溶解し、アンモニア水０．２ｍｌを加えた液中に２４時間汗浸した結果である。
【第２表】
2004143574.tif 000003
上記第２表の記号は、以下のとうりである。
Ａ：曇りのごとき変色は全く認められず、金属光沢を保持する。
Ｂ：全面に曇りの変化が認められ、金属光沢が劣化する。
Ｃ：全面が褐色に変化、金属光沢はなく、青錆が点在する。
【０１７】
第２表の結果から明らかなように本発明合金は良好な耐食性・耐変色性を有していることが分かるのである。
【０１８】
【発明の効果】
このように本発明合金は、化学処理を施することな、アルミ金と呼ばれる美しい黄金色をいつまでも保持し、耐食性・耐変色性・鋳造性・展延性が一段と勝れて、展伸材・美術装飾的鋳造品等の材料に使用するには極めて有用である。